(57)【特許請求の範囲】
【請求項１】
下記式で表されるテトラアルキルアンモニウムアセテートおよび非プロトン性極性溶媒を含む溶液を用いて多糖類含有原料に含まれる多糖類を膨潤および／または部分溶解する工程、および
該膨潤および／または部分溶解した多糖類を解繊する工程、を含む多糖類ナノファイバー分散液の製造方法：
【化１】
0005875323.tif 000005
式中、Ｒ１、Ｒ２、Ｒ３およびＲ４はそれぞれ独立して、炭素数３〜６のアルキル基を表す。
【請求項２】
前記多糖類を化学変性および／または加水分解する工程をさらに含む、請求項１に記載の多糖類ナノファイバー分散液の製造方法。
【請求項３】
前記テトラアルキルアンモニウムアセテートがテトラブチルアンモニウムアセテートである、請求項１または２に記載の多糖類ナノファイバー分散液の製造方法。
【請求項４】
前記非プロトン性極性溶媒のドナー数が２０〜５０である、請求項１から３のいずれかに記載の多糖類ナノファイバー分散液の製造方法。
【請求項５】
前記非プロトン性極性溶媒がアミド系溶媒、スルホキシド系溶媒、および、ピリジン系溶媒から選択される少なくとも１種である、請求項１から４のいずれかに記載の多糖類ナノファイバー分散液の製造方法。
【請求項６】
前記非プロトン性極性溶媒がＮ，Ｎ−ジメチルホルムアミド、Ｎ，Ｎ−ジエチルホルムアミド、Ｎ，Ｎ−ジメチルアセトアミド、Ｎ，Ｎ−ジエチルアセトアミド、ジメチルスルホキシド、Ｎ−メチル−２−ピロリドン、Ｎ，Ｎ’−ジメチルプロピレン尿素、１，３−ジメチル−２−イミダゾリジノン、テトラメチル尿素、テトラエチル尿素、ピリジンおよび４−メチルピリジン、ならびに、これらの誘導体からなる群より選択される少なくとも１種である、請求項１から５のいずれかに記載の多糖類ナノファイバー分散液の製造方法。
【請求項７】
前記多糖類がセルロースまたはキチンである、請求項１から６のいずれかに記載の多糖類ナノファイバー分散液の製造方法。
【請求項８】
前記テトラアルキルアンモニウムアセテートと非プロトン性極性溶媒の重量比が０．０５：９９．９５〜２０：８０である、請求項１から７のいずれかに記載の多糖類ナノファイバー分散液の製造方法。
【請求項９】
前記化学変性方法がエステル化反応および／またはエーテル化反応である、請求項２に記載の多糖類ナノファイバー分散液の製造方法。
【発明の詳細な説明】
【技術分野】
【０００１】
本発明は、多糖類ナノファイバー分散液の製造方法に関する。より詳細には、本発明は、低コストで、より簡便に多糖類ナノファイバー分散液を製造する方法に関する。
【背景技術】
【０００２】
化石資源の枯渇や地球温暖化問題などの資源環境問題は、２１世紀における重大な問題の１つである。これらの問題を解決するため、環境にやさしく、かつ、豊富で永続可能な代替資源技術の確立が求められている。多糖類等のバイオマスは、地球上に最も大量に存在し、しかも再生可能な有機資源である。なかでも、セルロースは地球上で年間約４０００億トン産出されており、最も豊富なバイオマスである。セルロースは、植物によって最も多く生産される多糖類である。セルロースは、植物のセルロースからリグニンやヘミセルロース等を分離、除去することにより取り出すことができる。
【０００３】
ナノファイバーは、非常に大きな比表面積、ナノサイズによる効果、超分子配列効果等から様々な用途への適用が期待されている。セルロースやキチン等の天然由来の多糖類では、多糖類ファイバーは繊維間に非結晶性の不純物を含むため、繊維径が大きい。そのため、天然由来の多糖類を用いたナノファイバーの製造方法が検討されている。例えば、セルロース繊維原料を叩解処理やホモジナイズ処理などにより、フィブリル化させ、セルロースナノファイバーを製造する方法が提案されている（例えば、特許文献１、特許文献２）。しかし、繊維径の小さいセルロースナノファイバーを得るためには、叩解処理を十分に行う必要があり、その結果、繊維に大きなダメージが加わり、得られたセルロースナノファイバーの強度及びアスペクト比が低下する。また、これらの方法では、セルロースナノファイバーを得るためには、相当な処理回数が必要となり、生産効率が低いという問題がある。セルロースナノファイバーを製造する他の方法としては、メディア撹拌式粉砕機でミクロフィブリル状セルロースを得る方法も提案されている（特許文献３）。しかしながら、繊維状セルロースを懸濁液としたものを直接に粉砕機に投入して粉砕を行うため、叩解処理と同様にセルロースナノファイバーにダメージを与えると共に、セルロースナノファイバー化に要する時間が非常に長く、生産性が低いという問題点がある。さらに、他の方法として、塩酸溶液中、１２０℃〜１３０℃で加水分解処理した後、中和、洗浄し、ディスクリファイナーで磨砕する工程を備えた方法も提案されている（特許文献４）。しかしながら、長時間の酸処理はセルロースナノファイバーにダメージを与えるため、セルロースナノファイバーの物性が低下するという問題がある。このように、天然の多糖類をナノファイバー化するためには、高温・高圧下で長時間反応させる必要があり、しかも解繊するためには高圧ホモジナイザー等の設備が必要であり、簡便に製造することは困難である。
【０００４】
また、近年、セルロースやキチン等の多糖類ナノファイバーの製造方法として、イミダゾリウム系イオン液体を用いる方法が提案されている（例えば、特許文献５）。この方法では、簡便に、かつ、セルロースに与えるダメージを抑えて、多糖類ナノファイバーを得ることができる。しかしながら、イミダゾリウム系イオン液体は高価であるため、工業的な多糖類ナノファイバーの製造には適していない。
【先行技術文献】
【特許文献】
【０００５】
【特許文献１】特開２００１−７５９２号公報
【特許文献２】特開平８−２８４０９０号公報
【特許文献３】特開平６−２１２５８７号公報
【特許文献４】特公昭６２−３０２２０号公報
【特許文献５】特開２０１０−１０４７６８号公報
【発明の概要】
【発明が解決しようとする課題】
【０００６】
本発明は、上記従来の課題を解決することを目的とするものであり、低コストで、より簡便に多糖類ナノファイバー分散液を製造する方法を提供することを目的とする。
【課題を解決するための手段】
【０００７】
本発明の多糖類ナノファイバー分散液の製造方法は、下記式で表されるテトラアルキルアンモニウムアセテートおよび非プロトン性極性溶媒を含む溶液を用いて多糖類含有原料に含まれる多糖類を膨潤および／または部分溶解する工程、および、該膨潤および／または部分溶解した多糖類を解繊する工程を含む：
【化１】
0005875323.tif 000002
式中、Ｒ１、Ｒ２、Ｒ３およびＲ４はそれぞれ独立して、炭素数３〜６のアルキル基を表す。
好ましい実施形態においては、上記製造方法は、上記多糖類を化学変性および／または加水分解する工程をさらに含む。
好ましい実施形態においては、上記テトラアルキルアンモニウムアセテートはテトラブチルアンモニウムアセテートである。
好ましい実施形態においては、上記非プロトン性極性溶媒のドナー数は２０〜５０である。
好ましい実施形態においては、上記非プロトン性極性溶媒は、アミド系溶媒、スルホキシド系溶媒、および、ピリジン系溶媒から選択される少なくとも１種である。
好ましい実施形態においては、上記非プロトン性極性溶媒は、Ｎ，Ｎ−ジメチルホルムアミド、Ｎ，Ｎ−ジエチルホルムアミド、Ｎ，Ｎ−ジメチルアセトアミド、Ｎ，Ｎ−ジエチルアセトアミド、ジメチルスルホキシド、Ｎ−メチル−２−ピロリドン、Ｎ，Ｎ’−ジメチルプロピレン尿素、１，３−ジメチル−２−イミダゾリジノン、テトラメチル尿素、テトラエチル尿素、ピリジンおよび４−メチルピリジン、ならびに、これらの誘導体からなる群より選択される少なくとも１種である。
好ましい実施形態においては、上記多糖類はセルロースまたはキチンである。
好ましい実施形態においては、上記テトラアルキルアンモニウムアセテートと非プロトン性極性溶媒の重量比は０．０５：９９．９５〜２０：８０である。
好ましい実施形態においては、上記化学変性方法は、エステル化反応および／またはエーテル化反応である。
本発明の別の局面によれば、多糖類ナノファイバー分散液が提供される。本発明の多糖類ナノファイバー分散液は、上記多糖類ナノファイバー分散液の製造方法により得られる。
本発明のさらに別の局面によれば、多糖類ナノファイバーが提供される。本発明の多糖類ナノファイバーは、上記多糖類ナノファイバー分散液から得られる。
本発明のさらに別の局面によれば、複合材料が提供される。本発明の複合材料は、上記多糖類ナノファイバーおよび樹脂を含む。
【発明の効果】
【０００８】
本発明によれば、低コストで、かつ、簡便に多糖類ナノファイバー分散液を製造することができる。また、本発明で用いる溶液は、反応溶液としても好適なものであるので、ナノファイバーの製造工程で同時にナノファイバーの表面修飾を行うことも可能である。本発明の製造方法で得られた多糖類ナノファイバー分散液および多糖類ナノファイバーは様々な用途に用いることができる。また、本発明の多糖類ナノファイバー分散液は、溶液中に多糖類ナノファイバーを高分散させた状態で保持できるため、用途に応じた多糖類ナノファイバーの製造に用いる前駆体としても好適である。また、本発明の多糖類ナノファイバーと樹脂を含む複合材料は、耐熱性、結晶性、強度、および弾性率等の優れた特性を有する。
【図面の簡単な説明】
【０００９】
【図１】実施例１で得られたセルロースナノファイバーのＦＥ−ＳＥＭ写真である。
【図２】実施例１および実施例２で得られたセルロースナノファイバーのＩＲスペクトルである。
【発明を実施するための形態】
【００１０】
＜Ａ．多糖類ナノファイバー分散液の製造方法＞
本発明の多糖類ナノファイバー分散液の製造方法は、下記式で表されるテトラアルキルアンモニウムアセテートおよび非プロトン性極性溶媒を含む溶液を用いて、多糖類含有原料に含まれる多糖類を膨潤および／または部分溶解する工程、および、該膨潤および／または部分溶解した多糖類を解繊する工程を含む。本発明の多糖類ナノファイバー分散液の製造方法は、好ましくは上記多糖類を化学変性および／または加水分解する工程をさらに含む。
【化２】
0005875323.tif 000003
（式中、Ｒ１、Ｒ２、Ｒ３およびＲ４はそれぞれ独立して、炭素数３〜６のアルキル基を表す。）
【００１１】
＜Ａ−１．多糖類を膨潤および／または部分溶解する工程＞
本発明の多糖類ナノファイバー分散液の製造方法は、上記式で表される特定のテトラアルキルアンモニウムアセテートおよび非プロトン性極性溶媒を含む溶液を用いて、多糖類含有原料に含まれる多糖類を膨潤および／または部分溶解する工程を含む。このような溶液を用いることにより、多糖類の結晶形態に依存せず、また多糖類の前処理工程を経ることなく、多糖類を短時間で、かつ、均一に溶解することができる。また、このような溶液を用いることにより、容易に多糖類を膨潤および／または部分溶解させることができる。本発明の溶液は、陰イオンとして、ハロゲンを含まない。したがって、環境への負荷も低減することができる。
【００１２】
天然由来の多糖類では、繊維間に存在する非晶性物質が結合剤として機能するため、多糖類繊維がより繊維径の大きい状態で存在している。本明細書において、非晶性物質とは、多糖類に含まれる非晶性の化合物（例えば、非晶性多糖類）をいう。非晶性物質としては、セルロースの場合には、リグニン、ヘミセルロース、非結晶性のセルロース等が、キチンの場合には、タンパク質、無機物および非結晶性のキチン等が挙げられる。本明細書において、多糖類を膨潤させるとは、多糖類に含まれる非晶性物質を膨潤させることをいう。この非晶性物質が膨潤することにより、多糖類ナノファイバーが弛緩し、外力により開裂し易くなる。また、本明細書において、部分溶解とは、多糖類ナノファイバーの結合剤として機能している非晶性物質を溶解することをいう。多糖類を膨潤および／または部分溶解することにより、多糖類ナノファイバー間の結合が弱くなり、多糖類ナノファイバーの解繊をより簡単に行うことができる。
【００１３】
多糖類の膨潤および／または部分溶解工程は、任意の適切な方法により行うことができる。例えば、上記溶液に多糖類含有原料を分散させ、静置または撹拌することにより、多糖類を膨潤および／または部分溶解することができる。また、ホモジナイザーまたは超音波を用いて、多糖類の膨潤および／または部分溶解工程と、後述する多糖類の解繊工程を同時に行ってもよい。
【００１４】
多糖類を膨潤および／または部分溶解する工程では、下記式で表されるテトラアルキルアンモニウムアセテートおよび非プロトン性極性溶媒を含む溶液が用いられる。
【化３】
0005875323.tif 000004
上記式中Ｒ１、Ｒ２、Ｒ３およびＲ４は、それぞれ独立して、炭素数３〜６のアルキル基を表す。Ｒ１、Ｒ２、Ｒ３およびＲ４が炭素数２以下のアルキル基または炭素数７以上のアルキル基である場合、溶液の多糖類の溶解性が低下する、または、多糖類を溶解できないおそれがあり、多糖類を十分に膨潤および／または部分溶解できないおそれがある。Ｒ１、Ｒ２、Ｒ３およびＲ４は、同一であってもよく、異なっていてもよい。テトラアルキルアンモニウムアセテートは、好ましくはテトラブチルアンモニウムアセテート、テトラプロピルアンモニウムアセテート、テトラペンチルアンモニウムアセテート、テトラへキシルアンモニウムアセテートであり、より好ましくはテトラブチルアンモニウムアセテートである。該テトラアルキルアンモニウムアセテートは、単独で用いてもよく、２種以上を組み合わせて用いてもよい。
【００１５】
上記非プロトン性極性溶媒としては、任意の適切な溶媒を用いることができ、好ましくはアミド系溶媒、スルホキシド系溶媒、および、ピリジン系溶媒から選択される少なくとも１種である。具体的には、Ｎ，Ｎ−ジメチルホルムアミド、Ｎ，Ｎ−ジエチルホルムアミド、Ｎ，Ｎ−ジメチルアセトアミド、Ｎ，Ｎ−ジエチルアセトアミド、ジメチルスルホキシド、Ｎ−メチル−２−ピロリドン、Ｎ，Ｎ’−ジメチルプロピレン尿素、１，３−ジメチル−２−イミダゾリジノン（Ｎ，Ｎ’−ジメチルエチレン尿素）、テトラメチル尿素、テトラエチル尿素、Ｎ，Ｎ，Ｎ’，Ｎ’−テトラメチル尿素、ピリジン、４−メチルピリジン、２，６−ジメチルピリジン、２，４，６−トリメチルピリジン、ならびに、これらの誘導体等が挙げられる。なかでも、Ｎ，Ｎ−ジメチルホルムアミド、Ｎ，Ｎ−ジエチルホルムアミド、Ｎ，Ｎ−ジメチルアセトアミド、Ｎ，Ｎ−ジエチルアセトアミド、ジメチルスルホキシド、Ｎ−メチル−２−ピロリドン、Ｎ，Ｎ’−ジメチルプロピレン尿素、１，３−ジメチル−２−イミダゾリジノン、テトラメチル尿素、テトラエチル尿素、ピリジン、４−メチルピリジン、ならびに、これらの誘導体からなる群より選択される少なくとも１種が好ましい。非プロトン性極性溶媒を用いることにより、多糖類ナノファイバー間への溶液の浸透が促進され、多糖類の膨潤および／または部分溶解をより効率よく行うことができる。また、多糖類ナノファイバーの結晶構造の破壊も防ぎ得る。
【００１６】
上記非プロトン性極性溶媒のドナー数は、好ましくは２０〜５０であり、より好ましくは２５〜４０であり、さらに好ましくは２５〜３５である。非プロトン性極性溶媒は、強い水素結合アクセプター性とテトラアルキルアンモニウムアセテートと類似の溶解度パラメーターを有することが好ましい。すなわち、ドナー数が５０を超える場合、非プロトン性極性溶媒とテトラアルキルアンモニウムアセテートとの相溶性が低下するおそれがある。また、ドナー数が２０未満の場合、非プロトン性極性溶媒の水素結合アクセプター性が低下し、多糖類の溶解性が低下するおそれがある。また、多糖類の膨潤および／または部分溶解を十分に行うことができず、ナノファイバーを十分に得られないおそれがある。なお、ドナー数とは、溶媒分子がルイス塩基として作用する際の電子対供与性を示す尺度の一つであり、１，２−ジクロロエタン中で３〜１０ｍｏｌ／ＬのＳｂＣｌ５と溶媒分子とが反応する際のエンタルピーをｋｃａｌ／ｍｏｌ単位で表した時の絶対値をいう。
【００１７】
例えば、上記で例示した非プロトン性極性溶媒のドナー数は、Ｎ，Ｎ−ジメチルホルムアミドは２６．６、Ｎ，Ｎ−ジエチルホルムアミドは３０．９、Ｎ，Ｎ−ジメチルアセトアミドは２７．８、Ｎ，Ｎ−ジエチルアセトアミドは３２．２、ジメチルスルホキシドは２９．８、Ｎ−メチル−２−ピロリドンは２７．３、Ｎ，Ｎ’−ジメチルプロピレン尿素は２９．３、１，３−ジメチル−２−イミダゾリジノン（Ｎ，Ｎ’−ジメチルエチレン尿素）は２７．８、テトラメチル尿素は３１．０、テトラエチル尿素は２８．０、Ｎ，Ｎ，Ｎ’，Ｎ’−テトラメチル尿素は２９．６、ピリジンは３３．１、４−メチルピリジンは３１．５、２，６−ジメチルピリジンは３３．０、２，４，６−トリメチルピリジンは３２．７である。本明細書において、各非プロトン性極性溶媒のドナー数はＧｕｔｍａｎｎ法により測定した値である。
【００１８】
上記非プロトン性極性溶媒は、単独で用いてもよく、２種以上を用いてもよい。また、ドナー数が２０〜５０の範囲にある非プロトン性極性溶媒と、ドナー数がこの範囲外である非プロトン性極性溶媒とを組み合わせて用いてもよい。
【００１９】
上記溶液における、テトラアルキルアンモニウムアセテートと非プロトン性極性溶媒との含有量比は、重量比で、好ましくは０．０５：９９．９５〜２０：８０であり、より好ましくは２：９８〜１５：８５である。テトラアルキルアンモニウムアセテートと非プロトン性極性溶媒の含有量比が上記の範囲内であることにより、多糖類ナノファイバーの結晶構造を破壊せず、短時間で、かつ、均一に溶解することができる。また、上記溶液が多糖類ナノファイバー間により浸透し、多糖類の膨潤および／または部分溶解を効率よく行うことができる。
【００２０】
上記溶液に溶解させる多糖類としては、任意の適切な多糖類を含む原料を用いることができ、天然の多糖類含有原料であっても、再生多糖類含有原料であってもよい。多糖類としてセルロースを含む原料としては、木材、木材パルプ、ワラ、サトウキビ、綿、麻など天然セルロース系原料、クラフトパルプ、サルファイトパルプなどの化学処理木材パルプ、セミケミカルパルプ、古紙またはその再生パルプなどが挙げられる。これらのうち、コスト面、品質面、地球環境面から、木材、木材パルプ、ワラ、サトウキビが好ましい。また、多糖類としてキチンを含む原料としては、カニ、エビ、昆虫などの殻やキノコなどの植物から得られるキチン物質が挙げられる。本発明で用いる溶液は、多糖類の溶解性に優れるため、多糖類含有原料の形状は特に限定されないが、製造工程での処理の容易さや、溶液の浸透を促進させるために、粉砕したものを用いてもよい。
【００２１】
上記溶液に加える多糖類含有原料の割合は、好ましくは０．５重量％〜３０重量％であり、より好ましくは１．０重量％〜２０重量％である。多糖類含有原料の割合が上記範囲内であれば、効率よく、均一に解繊された、多糖類ナノファイバー分散液が得られる。
【００２２】
多糖類を膨潤および／または部分溶解する工程の処理温度は、使用する多糖類含有原料に応じて、適宜設定することができ、例えば、２０℃〜１００℃で処理され得る。処理温度が１００℃を超える場合には、得られる多糖類ナノファイバーにダメージを与えるおそれがある。
【００２３】
＜Ａ−２．多糖類の解繊工程＞
多糖類の解繊工程は、膨潤および／または部分溶解させた多糖類に任意の適切な手段により外力を加えることにより、行うことができ、例えば、機械せん断、粉砕、研磨、ホモジナイズ、超音波処理等が挙げられる。これらの手段は、単独で用いてもよく、２つ以上の手段を組み合わせて用いてもよい。多糖類の解繊工程は、他の工程と独立して行ってもよく、上記の多糖類を膨潤および／または部分溶解する工程と同時に行ってもよく、後述する多糖類を化学変性および／または加水分解する工程と同時に行ってもよい。本発明の製造方法では、多糖類を膨潤および／または部分溶解することにより、繊維間の結合が弱くなるため、より小さい外力で容易に解繊することができる。
【００２４】
＜Ａ−３．化学変性および／または加水分解する工程＞
本発明の多糖類ナノファイバー分散液の製造方法は、好ましくは化学変性および／または加水分解する工程をさらに含む。上記化学変性および／または加水分解工程により、多糖類ナノファイバーの結合剤として機能する非晶性物質を溶液に溶解させ、除去し得る。また、多糖類ナノファイバーを化学変性することにより、多糖類ナノファイバーに所望の特性を付与し得る。上記多糖類の膨潤および／または部分溶解工程で用いる溶液は、多糖類の反応溶媒としても好適に機能するものである。したがって、上記化学変性および／または加水分解工程を効率よく行うことができる。上記溶液を好適に用いることができる反応としては、例えば、エステル化反応、エーテル化反応、ハロゲン化反応等の誘導体化反応、および、加水分解反応（糖化反応）、加溶媒分解、酸化反応、グラフト化反応等が挙げられ、本発明の化学変性工程において、これらの反応を行い得る。また、本発明の溶液は均一反応系であるため、マイルドな条件で、かつ、短時間で多糖類を反応させることができ、多糖類の修飾率の制御、または、水酸基の選択修飾反応も可能である。
【００２５】
上記化学変性工程と加水分解工程の両方を行う場合、加水分解処理を行った後、化学変性を行うことが好ましい。加水分解処理後、化学変性を行う場合には、加水分解処理後、水分をある程度除去する工程を経ることが好ましい。上記化学変性としては、エステル化反応および／またはエーテル化反応が好ましい。エステル化反応およびエーテル化反応を施す場合、これらの反応を単独で順次行ってもよく、同時に行ってもよい。
【００２６】
＜Ａ−３−１．エステル化反応＞
上記エステル化反応は、非晶性物質の水酸基の一部又は全てをエステル結合によって修飾する反応、および、多糖類ナノファイバーの表面の一部又は全ての水酸基をエステル化結合させる反応を含む。上記エステルは、適宜選択することができ、例えば、アセテート、アセテートプロピオネート、アセテートブチレート、フタレートが挙げられる。上記エステルは、１種のみでもよく、２種以上含まれていてもよい。
【００２７】
エステル化剤としては、任意の適切なエステル化剤を用いることができ、好ましくは酸塩化物または酸無水物である。上記酸塩化物としては、任意の適切な酸塩化物を用いることができ、例えば、塩化プロピオニル、塩化ブチリル、塩化オクタノイル、塩化ステアロイル、塩化ベンゾイル、塩化パラトルエンスルホン酸等が挙げられる。また、酸塩化物の反応においては、触媒として働くと同時に、副生物である酸性物質を中和する目的でアルカリ性化合物を添加してもよい。アルカリ性物質としては、任意の適切なアルカリ性物質を用いることができ、例えば、トリエチルアミン、トリメチルアミン等の３級アミン化合物やピリジン、ジメチルアミノピリジン等の含窒素芳香族化合物、水酸化ナトリウム、水酸化カリウム、炭酸ナトリウム、炭酸カリウム等の無機アルカリ性物質が挙げられる。
【００２８】
上記酸無水物としては、任意の適切な酸無水物を用いることができ、例えば、無水酢酸、無水プロピオン酸、無水酪酸等の脂肪族の酸無水物、無水マレイン酸、無水コハク酸、無水フタル酸等の二塩基酸無水物が挙げられる。また、酸無水物の反応においては触媒として、硫酸、塩酸、燐酸等の酸性触媒、または、トリエチルアミン、ピリジン等のアルカリ性化合物を添加してもよい。
【００２９】
エステル化した非晶性物質は任意の溶媒で洗浄することによって除去してもよく、多糖類ナノファイバーと一緒に析出させ、ナノファイバーの表面に付着させることによってナノファイバーの表面修飾剤として用いてもよい。
【００３０】
上記エステル化反応の反応温度は、好ましくは１００℃以下であり、より好ましくは９０℃以下である。このような温度範囲であれば、多糖類ナノファイバーの熱分解および結晶化度の低下が抑制され得る。
【００３１】
＜Ａ−３−２．エーテル化反応＞
上記エーテル化反応は、非晶性物質の一部または全ての水酸基をエーテル結合させる反応、および、多糖類ナノファイバーの表面の一部又はすべての水酸基をエーテル結合によって封鎖し、多糖類エーテルに変換させる反応を含む。上記エーテルは、適宜選択することができ、例えば、炭素数１から１０までのエーテル、具体的には、メチルエーテル、エチルエーテル、ブチルエーテル、プロピルエーテルが挙げられる。上記エーテルは、１種のみであってもよく、２種以上含まれていてもよい。
【００３２】
エーテル化剤としては、任意の適切なエーテル化剤を用いることができ、例えば、炭素数１〜１０のクロライドまたはブロマイド、具体的にはメチルクロライド、メチルブロマイド、エチルクロライド、エチルブロマイド、プロピルクロライド、プロピルブロマイドが挙げられる。また、上記エーテル化反応において、さらに触媒を添加してもよい。触媒としては、任意の適切な触媒を用いることができ、トリエチルアミン、トリメチルアミン等の３級アミン化合物、または、ピリジン、ジメチルアミノピリジン等の含窒素芳香族化合物、水酸化ナトリウム、水酸化カリウム、炭酸ナトリウム、炭酸カリウム等の無機アルカリ性物質が挙げられる。
【００３３】
エーテル化した非晶性物質は任意の溶媒で洗浄することによって除去してもよく、多糖類ナノファイバーと一緒に析出させ、ナノファイバーの表面に付着させ、多糖類ナノファイバーの表面修飾剤として用いても良い。
【００３４】
上記エーテル化反応の反応温度は、好ましくは１００℃以下であり、より好ましくは９５℃以下である。このような温度範囲であれば、多糖類ナノファイバーの熱分解および結晶化度の低下が抑制され得る。
【００３５】
＜Ａ−３−３．加水分解反応＞
上記加水分解反応では、非晶性物質のエーテル結合またはβ−Ｏ−４結合が切断され、より溶解性の高い非晶性物質（例えば、オリゴ糖または単糖）に変換される。これにより、溶解性の高い非晶性物質をそれらの良溶媒を用いて洗浄することにより、容易に除去することができる。オリゴ糖または単糖の場合、例えば、水を用いて洗浄することにより容易に除去することができる。加水分解処理されたリグニンの場合、例えば、アセトン、メタノール、水を用いて洗浄することにより容易に除去することができる。上記加水分解は、加水分解触媒または加水分解酵素の存在下で行われ得る。本発明の加水分解処理は、好ましくは加水分解酵素の存在下で行われ得る。
【００３６】
上記加水分解酵素としては、非晶性物質のエーテル結合またはβ−Ｏ−４結合を切断することができ、非晶性物質をより溶解性の高い非晶性物質（例えば、オリゴ糖または単糖）に変換可能な任意の適切な酵素を用いることができ、例えば、セルラーゼ等が挙げられる。加水分解酵素の存在下で加水分解を行うことにより、多糖類ナノファイバーへのダメージが抑えられ、より優れた物性を有する多糖類ナノファイバーが得られ得る。
【００３７】
水の添加量は、多糖類ナノファイバーを含む溶液に対して好ましくは２０重量％以下であり、より好ましくは１０重量％以下である。水の添加量が上記の範囲内であれば、効率よく、加水分解を行うことができる。
【００３８】
加水分解反応の温度は、任意の適切な温度に設定することができ、好ましくは２５〜１６０℃であり、より好ましくは２５℃〜１２０℃である。このような温度範囲であれば、多糖類ナノファイバーの熱分解が抑制され得る。加水分解酵素の存在下で加水分解反応を行う場合には、２５℃〜９０℃で行うことが好ましい。
【００３９】
＜Ａ−４．洗浄工程＞
本発明の製造方法は、さらに洗浄工程を含んでいてもよい。洗浄工程により、非晶性物質を多糖類ナノファイバー分散液から除くことができる。これにより、多糖類ナノファイバーの有する特性がより好適に発揮され得る。また、多糖類ナノファイバーの用途や所望の物性に応じて、テトラアルキルアンモニウムアセテートを洗浄工程により、多糖類ナノファイバー溶液から除いてもよい。上記化学変性した多糖類ナノファイバーが分散する溶液を、化学変性した物質を溶解可能な溶媒で洗浄することによって、多糖類ナノファイバーを分離することができる。洗浄に用いる溶媒は、各化学変性、または、加水分解に用いた化合物に応じて、適宜選択することができる。
【００４０】
化学変性または加水分解のいずれか一方を行わない場合には、上記テトラアルキルアンモニウムアセテートおよび非プロトン性極性溶媒を含む溶液を用いて洗浄し、非晶性物質を除去した後、水等のテトラアルキルアンモニウムアセテートおよび非プロトン性極性溶媒を溶解し得る溶媒でさらに洗浄してもよい。
【００４１】
化学変性としてエステル化反応を行った場合は、水、アルコール類、ケトン類、アミド類、エーテル類、芳香族類等の溶媒を好適に用いることができる。また、エーテル化反応を行った場合は、水、アルコール類、ケトン類、アミド類、エーテル類、芳香族類等の溶媒を好適に用いることができる。上記加水分解を行った場合は、水を好適に用いることができる。上記洗浄に用いる溶媒としては、低コストや安全の面から、テトラアルキルアンモニウムアセテートおよび非プロトン性極性溶媒、水またはアルコール類が好ましい。これらを単独で用いて洗浄工程を行ってもよく、２種以上の溶媒を用いて、順次洗浄を行ってもよい。
【００４２】
上記洗浄工程は、多糖類ナノファイバー分散液に、任意の溶媒を添加して行ってもよく、遠心分離やろ過により、多糖類ナノファイバー分散液を多糖類ナノファイバーと溶液とに分離した後、多糖類ナノファイバーのみを任意の溶媒で洗浄してもよい。多糖類ナノファイバーを分離した後、洗浄工程を行う場合には、洗浄後の多糖類ナノファイバーをテトラアルキルアンモニウムアセテートおよび非プロトン性極性溶媒を含む溶液に再度分散させ、多糖類ナノファイバー分散液としてもよい。
【００４３】
＜Ｂ．多糖類ナノファイバー分散液＞
本発明の多糖類ナノファイバー分散液は、上記の製造方法により得られる。上記の通り、本発明の製造方法に用いられる溶液は、より簡便に、かつ、高効率に多糖類ナノファイバーを製造することができる。また、本発明で用いる溶液は、反応溶媒としても好適に機能するものである。したがって、本発明の多糖類ナノファイバーは、所望の官能基を付与することにより、所望の特性を付与することができる。
【００４４】
本発明の製造方法で得られる多糖類ナノファイバー分散液に含まれる多糖類ナノファイバーの平均繊維径は、好ましくは４ｎｍ〜５００ｎｍであり、より好ましくは４ｎｍ〜２００ｎｍであり、さらに好ましくは４ｎｍ〜１００ｎｍである。また、本発明の製造方法で得られる多糖類ナノファイバー分散液に含まれる多糖類ナノファイバーの平均繊維長は、好ましくは５０ｎｍ〜５０μｍであり、より好ましくは１００ｎｍ〜１０μｍである。
【００４５】
＜Ｃ．多糖類ナノファイバー＞
本発明の多糖類ナノファイバーは、上記多糖類ナノファイバー分散液から得られる。上記多糖類ナノファイバー分散液から多糖類ナノファイバーを得る方法としては、任意の適切な方法を用いることができる。例えば、上記多糖類ナノファイバー分散液を遠心分離またはろ過し、得られた多糖類ナノファイバーを乾燥させることにより得られる。
【００４６】
＜Ｄ．多糖類ナノファイバーを含む複合材料＞
本発明の多糖類ナノファイバーを含有する複合材料は、上記多糖類ナノファイバーおよび樹脂を含む。本発明の多糖類ナノファイバーは、例えば、任意の化学変性反応を経ることにより、より樹脂との相溶性を高め得る。例えば、上記化学変性工程において、エーテル化および／またはエステル化することにより、疎水性ポリマーとも好適に複合材料を形成し得る。本発明の複合材料は、任意の適切な方法で製造することができ、例えば、樹脂に上記多糖類ナノファイバーまたは上記多糖類ナノファイバー分散液を混合することにより得られる。本発明の複合材料は、樹脂の耐熱性、結晶性、強度、弾性率を向上することができる。本発明の多糖類ナノファイバーを含む複合材料の製造方法は、樹脂等に応じて、任意の適切な方法を用いることができ、例えば、溶融混合法または溶液混合法が挙げられる。
【００４７】
上記樹脂としては任意の適切な樹脂を用いることができ、例えば、ポリ乳酸（ＰＬＡ）系樹脂等の生分解性プラスチック；ポリプロピレン（ＰＰ）系樹脂、ポリエチレン（ＰＥ）系樹脂等のポリオレフィン系樹脂；ポリスチレン（ＰＳ）系樹脂等のスチレン系樹脂；ポリメチルメタクリート（ＰＭＭＡ）等のアクリル系樹脂；ポリカーボネート（ＰＣ）系樹脂；ポリ塩化ビニル（ＰＶＣ）系樹脂、ポリビニルアルコール（ＰＶＡ）系樹脂、セルロース又はその誘導体等が挙げられる。上記の通り、本発明の多糖類ナノファイバーにエステル化処理および／またはエーテル化処理を施すことにより、疎水性ポリマーとも好適に複合材料を得ることができる。
【００４８】
また、本発明の複合材料は、さらに、任意の適切な添加剤を含んでいてもよい。上記添加剤は、目的に応じて、適宜選択することができ、例えば、相溶化剤、抗酸化剤、可塑剤、充填剤、紫外線吸収剤、顔料、帯電防止剤、他の高分子材料等が挙げられる。該添加剤の配合量は、添加剤の種類や使用目的に応じて、適宜設定すればよい。
【００４９】
＜Ｅ．多糖類ナノファイバーのその他の用途＞
本発明の多糖類ナノファイバー分散液および多糖類ナノファイバーは、様々な用途に適用することができ、医療用材料、衣料、不織布、フィルター、フィルム、樹脂の補強材として好適に用いることができる。
【００５０】
例えば、セルロースナノファイバーを構成するセルロース分子鎖は、伸びきり鎖結晶となっていることにより、弾性率、強度、熱膨張係数などの特性がマグネシウム合金と同等である。さらに、セルロースナノファイバーは、低比重、高アスペクト、大きい表面積などの特性を有する。そのため、セルロースナノファイバーは、特に樹脂の補強材として利用可能である。また、セルロースナノファイバーは、優れた耐熱性を有するので、耐熱性付与材料としても好適に用いることができる。さらに、エステル化処理および／またはエーテル化処理したセルロースナノファイバーは、水素結合による再凝縮を避けることができ、高分散の状態を維持することができる。そのため、親水性のポリマーだけでなく、疎水性のポリマーにも添加することができる。また、本発明の多糖類ナノファイバーは、結晶促進効果は従来の結晶核材よりも優れているため、樹脂の結晶核材として用いることもできる。
【００５１】
また、キチンは良好な生体親和性を持ち、生体内で分解され、さらに創傷治癒効果があるため、医療分野で注目されている。したがって、キチンナノファイバーは、例えば、止血剤、人工皮膚、人口骨、生体吸収性縫合糸などに好適に用いることができる。また、キチンナノファイバーを用いた不織布は、創傷被覆保護材等に好適に用いることができる。
【実施例】
【００５２】
本発明について、実施例を用いてさらに説明する。なお、本発明は、これらの実施例のみに限定されるものではない。
なお、実施例および比較例で得られたセルロースナノファイバー分散液の固形分濃度は以下のようにして求めた。
（セルロースナノファイバー分散液の固形分濃度）
洗浄後のセルロースナノファイバー分散液を遠心分離機（日立工機社製、製品名：ＣＲ２２ＧＩＩＩ、回転速度：８０００ｒｐｍ）で２５分間処理した後、上澄みを捨て、残った固形分（スラリー）の重量（ＷＩ）と該固形分の乾燥後の重量（Ｗ２）から下記式により固形分濃度を算出した。
固形分濃度（重量％）＝Ｗ２／Ｗ１×１００
【００５３】
［実施例１］
２００ｍｌの三口フラスコに、ハサミで３ｍｍ角に切断したろ紙（東洋濾紙（株）製、ＡＤＶＡＮＴＥＣ（登録商標）のＦＩＬＴＥＲ  ＰＡＰＥＲ）５．５ｇ、Ｎ，Ｎ−ジメチルアセトアミド９０ｇおよびテトラブチルアンモニウムアセテート１０ｇを加え、磁性撹拌子で、５５℃で１２分間撹拌し、ろ紙に含まれるセルロースを膨潤させた。
次いで、撹拌後の溶液をペイントシェイカー（東洋精機社製、ペイントシェイカー用ビーズ：ジルコニアビーズ、Φ０．６５ｍｍ）を用いて１０分間振とうした。振とう後の溶液を遠心分離機（日立工機社製、製品名：ＣＲ２２ＧＩＩＩ、回転速度：８０００ｒｐｍ（４５３０ｇ））で２５分間処理し、溶液相に含まれるＮ，Ｎ−ジメチルアセトアミド、テトラブチルアンモニウムアセテートおよび不定形セルロースを除去した。遠心分離後、Ｎ，Ｎ−ジメチルアセトアミド９５ｇおよびテトラブチルアンモニウムアセテート５ｇを加え、磁性撹拌子で１０分間撹拌した。次いで、再度遠心分離を行い、溶液相を除去し、セルローススラリーを得た。得られたセルローススラリーに水を加え、Ｎ，Ｎ−ジメチルアセトアミドとテトラブチルアンモニウムアセテートが完全に除去されるまで、遠心分離を行い、セルロースナノファイバーを洗浄し、セルロースナノファイバーおよび水を含むセルロース分散液を得た。得られたセルロース分散液の固形分濃度は３．５重量％であった。
得られたセルロースナノファイバー分散液を１０５℃の送風乾燥機で５時間乾燥し、４．５ｇのセルロースナノファイバーを得た（セルロースナノファイバーの収率：約８２重量％）。
得られたセルロースナノファイバーをＦＥ−ＳＥＭ（日本電子製、製品名：ＪＳＭ−６７００Ｆ、測定条件：２０ｍＡ、６０秒）で形態観察した。観察前に、セルロースナノファイバーをＰｔでコートして用いた。得られたセルロースナノファイバーの平均繊維径は約３０ｎｍであった。得られたセルロースナノファイバーのＦＥ−ＳＥＭ写真を図１に示す。
【００５４】
［実施例２］
２００ｍｌの三口フラスコに、ハサミで３ｍｍ角に切断したろ紙（東洋濾紙（株）製、ＡＤＶＡＮＴＥＣ（登録商標）のＦＩＬＴＥＲ  ＰＡＰＥＲ）５．５ｇ、Ｎ，Ｎ−ジメチルアセトアミド９０ｇおよびテトラブチルアンモニウムアセテート１０ｇを加え、磁性撹拌子で、５５℃で１２分間攪拌し、ろ紙に含まれるセルロースを膨潤させた。
次いで、撹拌後の溶液に無水酢酸３０ｇを加え、溶液の温度を７０℃まで上昇させ、さらに３０分間撹拌した。撹拌後、遠心分離機（日立工機社製、製品名：ＣＲ２２ＧＩＩＩ、回転速度：８０００ｒｐｍ）を用いて、２５分間遠心分離し、溶液相に含まれるセルロースアセテート等の可溶化成分およびテトラブチルアンモニウムアセテートを除去し、セルローススラリーを得た。遠心分離後、セルローススラリーにＮ，Ｎ−ジメチルアセトアミドを加えて、セルロースナノファイバーを分散させ、再度遠心分離を行い、溶液相を除去した。これらの工程を可溶化成分、テトラブチルアンモニウムアセテートおよびＮ，Ｎ−ジメチルアセトアミドが完全に取り除かれるまで繰り返した。
可溶化成分等を除去した後、セルローススラリーにＮ，Ｎ−ジメチルアセトアミドを加え、ペイントシェーカー（東洋精機社製、ペイントシェイカー用ビーズ：ジルコニアビーズ、Φ０．６５ｍｍ）を用いて１０分間振とうした後、再度遠心分離を行い、溶液相を除いた。遠心分離後のセルローススラリーにＮ，Ｎ−ジメチルアセトアミドを加え、セルロースナノファイバー分散液を得た。得られたセルロース分散液の固形分濃度は２．９重量％であった。
得られたセルロースナノファイバー分散液を１２５℃の送風乾燥機で５時間乾燥し、４．３ｇのセルロースナノファイバーを得た（セルロースナノファイバーの収率：約７８重量％）。
得られたセルロースナノファイバーをＦＥ−ＳＥＭ（日本電子製、製品名：ＪＳＭ−６７００Ｆ、測定条件：２０ｍＡ、６０秒）で形態観察した。観察前に、セルロースナノファイバーをＰｔでコートして用いた。得られたセルロースナノファイバーの平均繊維径は約３０ｎｍであった。得られたセルロースナノファイバーのＩＲ分析により、セルロースナノファイバー表面の水酸基が修飾されていることを確認した。実施例２のセルロースナノファイバーのＩＲスペクトルを図２に示す。なお、図２には比較のため、実施例１のセルロースナノファイバーのＩＲスペクトルも併せて示す。
【００５５】
［実施例３］
膨潤工程で用いる溶液として、Ｎ，Ｎ−ジメチルアセトアミド９５ｇとテトラブチルアンモニウムアセテート５ｇを用いた以外は、実施例２と同様にして、セルロースナノファイバーを得た。得られたセルロースナノファイバー分散液の固形分濃度は、３．３重量％であった。
得られたセルロースナノファイバー分散液を実施例２と同様にして乾燥し、４．８ｇのセルロースナノファイバーを得た（セルロースナノファイバーの収率：約８７重量％）。
得られたセルロースナノファイバーを実施例２と同様にしてＦＥ−ＳＥＭで形態観察したところ、平均繊維径は約３０ｎｍであった。
【００５６】
［実施例４］
使用したろ紙を１０ｇとした以外は、実施例２と同様にしてセルロースナノファイバーを得た。得られたセルロースナノファイバー分散液の固形分濃度は、３．５重量％であった。
得られたセルロースナノファイバー分散液を実施例２と同様にして乾燥し、４．６ｇのセルロースナノファイバーを得た（セルロースナノファイバーの収率：約８４重量％）。
得られたセルロースナノファイバーを実施例２と同様にしてＦＥ−ＳＥＭで形態観察したところ、平均繊維径は約５０ｎｍであった。
【００５７】
［実施例５］
多糖類の膨潤工程で用いる非プロトン性極性溶媒として、Ｎ，Ｎ−ジメチルアセトアミドに代えてジメチルスルホキシドを用いた以外は、実施例４と同様にして、セルロースナノファイバー分散液を得た。得られたセルロースナノファイバー分散液の固形分濃度は、２．８重量％であった。
得られたセルロースナノファイバー分散液を実施例２と同様にして乾燥し、４．１ｇのセルロースナノファイバーを得た（セルロースナノファイバーの収率：約７５重量％）。
得られたセルロースナノファイバーを実施例２と同様にしてＦＥ−ＳＥＭで形態観察した。得られたセルロースナノファイバーの平均繊維径は約３５ｎｍであった。
【００５８】
［実施例６］
ろ紙に代えてリンターパルプを用いた以外は、実施例２と同様にして、セルロースナノファイバー分散液を得た。得られたセルロースナノファイバー分散液の固形分濃度は、２．６重量％であった。
得られたセルロースナノファイバー分散液を実施例２と同様にして乾燥し、４．０ｇのセルロースナノファイバーを得た（セルロースナノファイバーの収率：約７３重量％）。
得られたセルロースナノファイバーを実施例２と同様にしてＦＥ−ＳＥＭで形態観察した。得られたセルロースナノファイバーの平均繊維径は約２０ｎｍであった。
【００５９】
本発明の製造方法を用いた実施例１〜６では高い収率で、セルロースナノファイバーが得られた。本発明の製造方法を用いた場合には、従来のイミダゾリウム系イオン液体を用いた方法に比べて短時間（イミダゾリウム系イオン液体法では２時間）でセルロースナノファイバーを得ることができた。また、高濃度でセルロース等の多糖類含有原料を処理することが可能であり、高い収率で多糖類ナノファイバーを調製することができた。
【００６０】
さらに、ろ紙に代えて、リンターパルプを用いた実施例６においても、同様に高い収率でセルロースナノファイバーが得られた。
【産業上の利用可能性】
【００６１】
上述のように、本発明の製造方法によれば、低コストで、かつ、簡便に多糖類ナノファイバー分散液および多糖類ナノファイバーを製造することができる。また、本発明の多糖類ナノファイバー分散液は、溶液中に多糖類ナノファイバーを高分散させた状態で保持できるため、用途に応じた多糖類ナノファイバーの製造に用いる前駆体として好適である。本発明の多糖類ナノファイバー分散液および多糖類ナノファイバーは様々な用途に用いることができる。
【図１】
0005875323.tif 000006
【図２】
0005875323.tif 000007